СЫРЬЕВАЯ СМЕСЬ ДЛЯ ИЗГОТОВЛЕНИЯ КЕРАМЗИТА
CRUDE MIXTURE FOR PRODUCING EXPANDED CLAY

Изобретение относится к составам сырьевых смесей для изготовления керамзита, который может быть использован в промышленности строительных материалов.
Известна сырьевая смесь для производства керамзита, содержащая, мас.%: глинистое сырье 97,5-98,5; барда винно-коньячного производства 1,5-2,5 [1].
Задачей изобретения является повышение прочности керамзита, полученного из сырьевой смеси.
Технический результат достигается тем, что сырьевая смесь для изготовления керамзита, содержащая глинистое сырье и барду винно-коньячного производства, отличающаяся тем, что дополнительно содержит каолин и мраморную муку при следующем соотношении компонентов, мас.%: глинистое сырье 88,0-90,0; барда винно-коньячного производства 1,5-2,5; каолин 1,5-2,5; мраморная мука 6,0-8,0.
В таблице приведены составы сырьевой смеси для изготовления керамзита.
Таблица
Компоненты
Состав, мас.%:
1
2
3
Глинистое сырье
88,0
89,0
90,0
Барда винно-коньячного производства
1,5
2,0
2,5
Каолин
2,5
2,0
1,5
Мраморная мука
8,0
7,0
6,0
Прочность при сжатии, МПа
3-4
3-4
3-4
В составе сырьевой смеси используют глины монтмориллонитовые, включающие Al-монтмориллонит и Fe-монтмориллонит (нонтронит); барду винно-коньячного производства в виде осадка, образующегося в результате отфильтровывания напитков, после брожения.
Компоненты дозируют в требуемых количествах и смешивают. Из полученной смеси (влажность 19-25%) формуют гранулы размером 20-40 мм, которые сушат и обжигают при температуре 950-1100°С.
Источник информации
1. SU 116491, C04B 14/10, 1985.